(57)【特許請求の範囲】
【請求項１】
多数の細孔を有するアルミナ担体に、触媒重量を基準として
(x) 周期表の第６Ａ族金属の酸化物が７〜２０重量％及び
(y) 周期表の第８族金属の酸化物が０.５〜６重量％の量で
担持されてなる触媒であって、当該触媒の
(a) 比表面積が１００〜１８０m2／ｇ、及び
(b) 全細孔容積が０.５５ml／ｇ以上であり、全細孔容積を基準として
(c1) 直径が２００Å以上の細孔容積の割合が５０％以上、
(c2) 直径が１０００Å以上の細孔容積の割合が５％以上、
(c3) 直径が１００Å〜１２００Åの細孔容積の割合が８５％以上、
(c4) 直径が４０００Å以上の細孔容積の割合が０〜２％、及び
(c5) 直径が１００００Å以上の細孔容積の割合が０〜１％、
であることを特徴とする重質炭化水素油の水素化処理用触媒。
【請求項２】
第６Ａ族金属がクロム、モリブデン及びタングステンからなる群より選ばれる少なくとも１種の金属であり、第８族金属がニッケル、鉄、コバルトからなる群より選ばれる少なくとも１種の金属である請求項１記載の重質炭化水素油の水素化処理用触媒。
【請求項３】
重質炭化水素油を温度３５０〜４５０℃、圧力５〜２５MPaの条件で水素存在下、請求項１記載の水素化処理用触媒と接触させることを特徴とする重質炭化水素油の水素化処理方法。
【請求項４】
重質炭化水素油を沸騰床の様態で請求項１記載の水素化処理触媒と接触させる請求項３記載の水素化処理方法。
【発明の詳細な説明】
【０００１】
【発明の属する技術分野】
本発明は、炭化水素油の水素化処理用触媒並びに水素化処理方法に関する。詳しくは、硫黄、金属、アスファルテン等の夾雑物（不純物）を多量に含有する重質の炭化水素油を水素化処理して、水素化脱硫（HDS）、水素化脱金属（HDM）及び水素化脱アスファルテン（asphaltene removal）を適度に進めながら、且つ装置運転時に熱交換器に堆積して運転の障害となるセディメントの生成を抑制できる触媒、並びに当該触媒を使用する重質炭化水素油の水素化処理方法に関するものである。
【０００２】
【従来の技術】
石油精製時に生じる、例えば沸点５３８℃以上の成分を５０重量％以上含むような常圧残油（Atmospheric residue；AR）や減圧残油（Vacuum Residue；VR）は重質炭化水素油と呼ばれている。近年、このような重質炭化水素油を水素化処理して硫黄等の夾雑物を除去し、より経済性の高い軽質油への転換を行って利用に供されている。
【０００３】
水素化処理によって除去される対象の夾雑物として硫黄、残留炭素（Conradson Carbon Residue；CCR）、各種金属、窒素、アスファルテンが挙げられるが、触媒などの改良によってこうした夾雑物を高度に除去することが可能となっている。しかし、アスファルテンは縮合芳香族化合物の集合体であり、周囲の溶剤成分とバランス良く解け合っているので過度にアスファルテンを分解した場合、凝集して粒子状物質（スラッジ；sludge）や堆積物（セディメント；sediment）が生成する。
【０００４】
このセディメントは詳しくはShell Hot Filteration Solid Test（SHFST）に従って、試料を試験することで測定される沈殿物であり（van Kerknoortらの文献、J．Inst．pet. 37 pp.596-604(1951)参照）、通常の含有量は、精製工程中のフラッシュドラム缶出液から回収される沸点３４０℃以上の生成物中において約０.１９〜１重量％程度であると言われている。
セディメントは、石油精製時に熱交換器や反応器等の装置に沈殿して堆積するので、流路を閉塞させ装置の運転に大きな支障をきたすおそれがある。
そこで、高度な水素化処理を達成しつつ、同時にセディメントの生成をできるだけ少なくすることが水素化処理用触媒の改良において新たな課題となっている。
【０００５】
特開平６−８８０８１号公報には、特定の細孔径分布を有する触媒を用いた重質炭化水素油の水素化転化方法が開示されている。この方法では、第VIII族金属酸化物を３〜６重量％、第VIB族金属酸化物を４.５〜２４重量％、リン酸化物を０〜６重量％を担持した多孔質アルミナ担体からなる触媒で、比表面積が１６５〜２３０m2／ｇ、全細孔容積が０.５〜０.８ml／ｇ、細孔径分布が８０Å未満の細孔の割合が５％未満で、細孔径が１００〜１３５Å±２０Å（記号Åはオングストロームを表し１Å＝１０-10mである）の細孔の容積の割合が２５０Å未満の細孔の容積に対し６５〜７０％であり、直径２５０Åを超える細孔が全細孔容積に対し２２〜２９％である触媒が使用されている。
しかし、この方法では、水素化処理によって高度な脱硫や脱残留炭素を達成できるがセディメント生成量の低減までは解決されておらず、実運転で重質油を処理する場合の問題が残されている。
【０００６】
特開平６−２００２６１号公報には、重質油の水素化転換法及びそれに用いる触媒について開示されている。この技術では、多孔質アルミナに第VIII族金属酸化物を２.２〜６重量％、第VIB族金属酸化物を７〜２４重量％含有し、比表面積で１５０〜２４０m2／ｇ、全細孔容積０.７〜０.９８ml／ｇを有し、並びに細孔径分布として１００Å未満の直径の細孔を２０％未満、１００〜２００Åの直径の細孔を少なくとも３４％以上、２００Åを越える直径の細孔を２６〜４６％含む細孔径分布を示す触媒が提案されている。しかしながら、本発明者らの研究によれば、直径２００Å以上の細孔容積が大きいほどセディメント生成の低減効果が大きいことが確認されており、従って２００Å以上の細孔容積割合が低い本特許公報の触媒では十分なセディメント低減は期待できないと推測される。
【０００７】
特公平０２−４８４８５号公報には、触媒用のアルミナ担体の製造方法が記載されている。該公報により調製されるアルミナ担体は、５００Å以下の直径の細孔を０.６〜０.８５ml／ｇ、１０００Å〜１００００Åの直径の細孔を０.１〜０.３ml／ｇ有し、且つ５００Å以下の範囲の細孔モード径が９０〜２１０Åであり、細孔径分布に関しＵ値と呼ばれるＤ50／(Ｄ95−Ｄ5)で計算される値が０.５５以上であるような担体が開示されている。
しかしながら該公報による担体では１０００Å以上の細孔容積割合が必要以上に高いため、このような担体を重質油の水素化処理に用いた場合、安定した脱硫性能を維持することが困難であると推測される。
【０００８】
米国特許第４３９５３２９号公報には、重質油の水素化処理触媒で特定の細孔分布を有する触媒が記載されている。特定の細孔分布を有すると耐メタル、耐コーク性が向上し、より長期間の運転が可能と説明されている。しかしながら実施例では球状触媒での比較で行われているため、この細孔径分布で成型物とすると、マクロ孔が大きすぎる（直径１００００Åを超える細孔容積の割合が１０〜２５％）ため、触媒強度が十分でなく、触媒の商業使用が困難と予想される。また、運転上問題となるセディメントに関して触れておらず、その低減効果は明確になっていない。
以上のように、これまでの先行技術では、重質油の水素化処理を目的として、水素化活性成分を含み、１００〜２００Å程度の細孔とそれ以上の細孔を組合わせた構造を有する触媒が提案されている。この結果、重質油の水素化処理触媒に求められる水素化活性や触媒強度についてはある程度の改善がなされているものの、本発明の目的である商業使用に耐えうる強度を有することは勿論、重質油の高度の水素化処理とセディメント生成の抑制を兼ね備えた性能を持つ触媒を提供するには至っていない。
【０００９】
【発明が解決しようとする課題】
本発明は、硫黄、残留炭素、金属、窒素、アスファルテン等の夾雑物を多量に含有する重質の炭化水素油を高度に水素化処理して適度に除去しながら、セディメントの生成量の低減又は抑制に優れる触媒の提供、並びにかかる触媒を使用する接触的水素化処理方法を提供することを目的とする。
特に、上述した従来技術では十分な解決がなされていない、アスファルテンの高度な分解除去、転化率の増加に随伴して起こるセディメントの低減に優れた触媒の提供などを目的としている。
【００１０】
【課題を解決するための手段】
本発明者らは、上記問題点に鑑みて鋭意研究を重ねた結果、特定の比表面積、細孔容積及び細孔径分布を有する触媒が重質炭化水素油中の夾雑物の低減、特に脱メタルと脱アスファルテンを効率的に達成し、さらにアスファルテン分解性能に優れ、セディメントの生成を低減、抑制できるとの知見に基づき本発明を完成するに至ったものである。
【００１１】
すなわち、本発明の水素化処理用触媒は、多数の細孔を有するアルミナ担体に、触媒重量を基準として
(x) 周期表の第６Ａ族金属の酸化物が７〜２０重量％及び
(y) 周期表の第８族金属の酸化物が０.５〜６重量％の量で
担持されてなる触媒であって、当該触媒の
(a) 比表面積が１００〜１８０m2／ｇ、及び
(b) 全細孔容積が０.５５ml／ｇ以上であり、全細孔容積を基準として
(c1) 直径が２００Å以上の細孔容積の割合が５０％以上、
(c2) 直径が１０００Å以上の細孔容積の割合が５％以上、
(c3) 直径が１００Å〜１２００Åの細孔容積の割合が８５％以上、
(c4) 直径が４０００Å以上の細孔容積の割合が０〜２％、及び
(c5) 直径が１００００Å以上の細孔容積の割合が０〜１％、
であることを特徴とする重質炭化水素油の水素化処理用触媒である。さらに、上記触媒において、第６Ａ族金属がクロム、モリブデン及びタングステンからなる群より選ばれる少なくとも１種の金属であり、第８族金属がニッケル、鉄、コバルトからなる群より選ばれる少なくとも１種の金属であることを特徴とする。
【００１２】
また、本発明の水素化処理方法は、重質炭化水素油を温度３５０〜４５０℃、圧力５〜２５MPaの条件で水素存在下、上記の水素化処理用触媒と接触させることを特徴とする重質炭化水素油の水素化処理方法である。さらに、当該水素化処理方法において重質炭化水素油を沸騰床の様態で上記の水素化処理触媒と接触させることを特徴とする。
【００１３】
【発明の実施の形態】
以下、本発明について詳説する。
〔Ｉ〕触  媒
本発明における触媒は、水素化活性を有する金属酸化物である触媒物質と、かかる触媒物質を担持する担体とから構成される。
本発明における触媒物質に使用される金属成分は、周期表（例えば、「岩波理化学辞典  第４版」、岩波書店（1987）の見返し掲載の「元素の周期表  長周期型」を参照）の第６Ａ族金属及び第８族金属の酸化物の２成分からなる金属成分組成物である。
【００１４】
本発明で使用される第８族金属としてはニッケル、コバルト、鉄から選ばれる少なくとも１種であるが、性能及び経済性の観点から水素化活性の高いニッケル、鉄、コバルト又はこれらの組合せが好ましく、中でもニッケルが好ましい。
また第６Ａ族金属としては、クロム、モリブデン、タングステンから選ばれる少なくとも１種であるが、性能及び経済性の観点からモリブデンが好ましい。
【００１５】
完成後の触媒の重量を基準（１００重量％）とした場合における上記の各金属酸化物の担持量は次の通りである。
すなわち、第６Ａ族金属酸化物は７〜２０重量％であり、８〜１６重量％が好ましい。かかる金属酸化物が７重量％未満では触媒性能の発現が不十分となり、一方、２０重量％を越えても触媒性能の増分はない。一方、第８族金属酸化物は０.５〜６重量％であり、１〜５重量％が好ましい。０.５重量％未満では触媒性能の発現が不十分で、一方６重量％を越えても触媒性能の増分はない。
【００１６】
次に、触媒物質を担持する担体について説明する。
担体は、細孔を多数有するいわゆる多孔質アルミナであり、工業的に生成される方法で得ることができる。その代表的な製造方法として、アルミン酸ソーダと硫酸アルミニウムを共沈させる方法により得ることができる。この際、得られるゲル（擬ベーマイト）を、乾燥し、成形し、さらに焼成してアルミナ担体を得ることができる。なお、本発明におけるアルミナ担体はアルミナのみを原材料とするものが好ましいが、触媒強度改良の目的並びに担体酸性質改善の目的から完成後の触媒基準で５重量％未満の少量のケイ素、チタン、ジルコニウム、ホウ素、亜鉛、リン、アルカリ金属およびアルカリ土類金属の酸化物や、ゼオライト、粘土鉱物などから選ばれる少なくとも１種を担体中に含有させることができる。
【００１７】
担体の具体的な製造方法は以下のとおりである。
まず、水道水または温水を蓄えたタンクに、アルミン酸ソーダ、水酸化アンモニウムや水酸化ナトリウム等のアルカリ溶液を入れ、次いで硫酸アルミニウムや硝酸アルミニウム等の酸性アルミニウム溶液を用いて加混合を行う。
混合溶液中の水素イオン濃度（pH）は、反応が進むにつれて変化するが、酸性アルミニウム溶液の添加が終了する時のpHが７〜９、混合時の温度は６０〜７５℃であることが好ましい。また、適当な大きさの細孔を得るために保持時間は約０.５〜１.５時間、特に４０〜８０分間が好ましい。
かかる加混合の条件を適宜調整することにより所望のアルミナ水和物のゲルを得ることができる。
【００１８】
次に、得られたアルミナ水和物のゲルを溶液から分離した後、工業的に広く用いられている洗浄方法、例えば水道水や温水を用いて洗浄処理を行い、ゲル中の不純物を除去する。
次に、混練機を用いてゲルの成型性を向上させた後、成型機にて所望の形状に成型する。金属成分を担持する前に、所望の形状に成型しておくことが好ましく、直径が０.９〜１mm、例えば０.９５mm、長さが２.５〜１０mm、例えば３.５mmの円柱形状の粒子が好適である。
【００１９】
最後に、成型されたアルミナ成型物に乾燥及び焼成処理を施す。乾燥条件は、空気存在下で常温から２００℃の温度で、また焼成条件は、空気存在下で３００〜９５０℃、好ましくは６００〜９００℃の温度条件、３０分間から２時間程度で行う。また焼成処理時には水蒸気を導入して、アルミナ粒子結晶の成長をコントロールすることもできる。
上記の製造方法によって、後述する完成触媒の比表面積や細孔分布とほぼ一致する性状を備えたアルミナ担体を得ることが出来る。
なお、前述の混練し成形する工程において、成形助剤として酸、例えば硝酸、酢酸、蟻酸を添加し、あるいは水を添加してアルミナゲル中の水分量を調整することにより、細孔分布の調整を適宜行うこともできる。
【００２０】
触媒物質の金属成分を担持させる前のアルミナ担体の比表面積は、完成後の触媒において特定範囲の比表面積や細孔分布をもたらすために、１００〜１８０m2／ｇ、特に１３０〜１７０m2／ｇが好ましく、また全細孔容積が０.５５ml／ｇ以上、特に０.６〜０.９ml／ｇが好ましい。全細孔容積とは単位重量の触媒に含まれる細孔空間の総和である。
【００２１】
本発明の触媒は以下に述べる方法で製造され完成する。
前記の触媒物質用の各種金属成分はアルカリ性または酸性の金属塩とし、この金属塩を水に溶解した浸漬液に上記アルミナ担体を浸漬し担持させる。この場合、周期表第６Ａ族と第８族の金属塩２種からなる混合水溶液に浸漬して同時に担持させても良いし、あるいは個別に金属塩水溶液を調製して別々に浸漬して担持させても良い。また、浸漬液の安定化のために少量のアンモニア水、過酸化水素水、グルコン酸、洒石酸、クエン酸、リンゴ酸、ＥＤＴＡ（エチレンジアミン四酢酸）等を添加することが好ましい。
【００２２】
金属水溶液の第８族金属は、通常、水溶性の炭酸塩または硝酸塩を使用し、例えば硝酸ニッケルの１０〜４０重量％水溶液であり、好ましくは２５重量％水溶液が使用される。また、第６Ａ族金属は水溶性のアンモニウム塩を使用し、例えばモリブデン酸アンモニウムの１０〜２５重量％水溶液であり、好ましくは１５重量％水溶液が使用される。
３０〜６０分間程度の時間、担体を金属塩水溶液に浸漬した後、空気気流下で常温〜２００℃の温度で０.５〜１６時間程度、乾燥を行い、次いで空気気流下で２００〜８００℃、好ましくは４５０〜６５０℃の加熱条件で１〜３時間程度、焼成（か焼）を行って各金属酸化物が担持された触媒が完成する。
【００２３】
上述の製法によって完成した細孔を多数有する多孔質触媒が、重質炭化水素油の水素化処理において所望の目的を達成するためには以下の比表面積や細孔分布を有することが重要である。
触媒の比表面積は１００〜１８０m2／ｇ、好ましくは１３０〜１７０m2／ｇである。比表面積が１００m2／ｇ未満では触媒性能が不十分となり、一方、１８０m2／ｇを超えると所望の細孔径分布が得られないことが多く、また添加物により所望の細孔径分布のものが得られたとしても、比表面積が高いことにより水添活性が高くなりセディメント生成の増加をきたす。
ここで比表面積は窒素（Ｎ2）吸着によるBET式で求められる比表面積である。
【００２４】
さらに、水銀圧入法で測定される全細孔容積は０.５５ml／ｇ以上、好ましくは０.６〜０.９ml／ｇである。０.５５ml／ｇ未満では触媒性能が不十分となる。
ここで、水銀圧入法による細孔容積および細孔分布とは例えばマイクロメリティクス（Micromeritics）社製の水銀多孔度測定機器「オートポア(Autopore)II」（商品名）を使用し接触角１４０°、表面張力４８０dyne／cmの条件下で測定して得られる値である。
【００２５】
さらに、細孔の直径が２００Å以上の細孔容積の割合が全細孔容積を基準としてその５０％以上、好ましくは６０〜８０％の範囲である。直径が２００Å以上の細孔の細孔容積の割合が全細孔容積の５０％未満では、触媒性能、特にアスファルテン分解性能の低下を招き、セディメント生成の抑制が十分でない。
なお、ここで細孔の直径が２００Å以上の細孔容積とは、例えば前記水銀多孔度測定機器「オートポア（Auto pore）」（商品名）で測定し、直径で２００Å以上の触媒細孔の容積値をいう。
【００２６】
さらに、直径が１０００Å以上の細孔の細孔容積の割合が全細孔容積を基準としてその５％以上、好ましくは８〜３０％、より好ましくは８〜２５％ である。かかる割合が５％未満では、脱アスファルテン性能の低下を招き、セディメントの生成が多くなる。
【００２７】
さらに、上記の条件に加えて、直径が１００Å〜１２００Åの細孔の細孔容積の割合が全細孔容積を基準としてその８５％以上、直径が４０００Å以上の細孔の細孔容積の割合が全細孔容積を基準としてその０〜２％、且つ直径が１００００Å以上の細孔の細孔容積の割合が全細孔容積を基準としてその０〜１％とすることにより、脱硫や水素化活性、特に残油分解率の極端な低下を防ぐことが可能となる。
直径が１００Å〜１２００Åの細孔容積の割合が８５％以下であるとアスファルテン以外の成分への水添が進むことでセディメントが増加したり、残油分解率の低下を招いたりするので好ましくない。また、直径が４０００Å以上の細孔容積の割合が２％を超え又は直径が１００００Å以上の細孔容積の割合が１％を超える場合には、触媒強度が低下し商業使用上の問題となり、さらに性能的には脱硫の急激な低下を招くので好ましくない。
【００２８】
さらに細孔分布として直径が１００Å以下の細孔の容積の割合が全細孔容積を基準としてその２５％以下が好ましい。２５％を超える場合には、アスファルテン以外の成分への水添が高度に進むため、セディメントの生成が増える傾向がある。
【００２９】
〔II〕水素化処理方法
本発明の水素化処理の対象とされる重質の炭化水素油は、石油系残渣、溶剤脱瀝油、石炭液化油、頁岩油、タールサンド油等であるが、典型的には常圧残渣油(AR)、減圧残渣油(VR)やこれらの混合油である。
特に、５３８℃以上で沸騰する成分を５０重量％以上、硫黄を２重量％以上、残留炭素を５重量％以上、その他高い割合の金属が存在する夾雑物が多量に含まれる重質油が、本発明の水素化処理の対象として好適であり、上記触媒を使用して夾雑物の除去や軽質油への転換を効率的に行うことが出来る。
【００３０】
水素化処理における反応装置は、固定床、移動床あるいは沸騰床を備えた一般的なものを使用できるが、反応温度の均一性の観点から沸騰床の様態で水素化処理を行うことが好ましい。
具体的には、直径０.９〜１.０mmで長さ３.５mmの円柱形状の触媒を反応装置に充填し、炭化水素油を液相中、全液空間速度(LHSV)０.１〜３hr-1、好ましくは０.３〜２.０hr-1で導入し、一方、水素は炭化水素油との流量比（Ｈ2／Oil）３００〜１５００NL／L、好ましくは６００〜１０００NL／Lで導入し、圧力５〜２５MPa、好ましくは１４〜１９MPa、温度３５０〜４５０℃、好ましくは４００〜４４０℃の条件で反応させる。
【００３１】
【実施例】
以下に示す実施例によって、本発明を更に具体的に説明する。ただし、下記実施例は本発明を限定するものではない。
水素化処理を行う重質の炭化水素油として、下記の表１に記載された性状の中東系（クウェート）系石油を分留して得られた常圧残渣油(AR)５０重量％と減圧残渣油(VR)５０重量％からなる原料油を使用した。
この原料油は沸点が５３８℃を超える成分を約７５重量％含有し、硫黄含有量が約４.８重量％、全窒素含有量が約２９００重量ppm、バナジウム含有量が８５重量ppm及びニッケル含有量が２６重量ppm、ノルマルヘプタン不溶解分で示されるアスファルテン分を６重量％含有するものである。
【００３２】
【表１】
0004638610.tif 000002
【００３３】
〔Ｉ〕触媒の製造
〔実施例１〕
（Ａ）担体の製造
水道水を貯えたタンクに、アルミン酸ソーダ溶液、硫酸アルミニウム溶液を同時滴下し加混合を行った。混合時のpHを８.５、温度を６５℃、保持時間は７０分間とした。かかる加混合によってアルミナ水和物のゲルが生じた。
【００３４】
前記工程で得られたアルミナ水和物のゲルを溶液から分離した後、温水を用いて洗浄処理を行い、ゲル中の不純物を除去した。
次いで、混練機を用いて２０分ほど混練してゲルの成型性を向上させた後、成型機にて直径０.９〜１mm、長さが３.５mmの円柱形状の粒子に押し出し成型した。
最後に、成型したアルミナ粒子を９００℃で２時間焼成してアルミナ担体を得た。
【００３５】
（Ｂ）触媒の製造
モリブデン酸アンモニウム四水和物 １６.４ｇ、硝酸ニッケル六水和物 ９.８ｇを添加したクエン酸溶液１００mlに上記のアルミナ担体１００ｇを２５℃、４５分間浸漬し、金属成分担持担体を得た。
次いで担持担体を、乾燥機を使用して１２０℃で３０分間乾燥した後、６００℃で１.５時間、キルンでか焼して触媒を完成させた。
製造した触媒中の各成分の量及び性状は下記の表２に示すとおりである。
【００３６】
〔比較例１〕
（Ａ）担体の製造
実施例１(Ａ)の 担体の製造において、アルミナ水和物のゲルが生じた後に、シリカ源の水ガラス（ケイ酸ソーダ）を混合した。この時のアルミナゲル水溶液中のケイ酸ソーダの濃度を１.６２重量％に設定した。実施例１と同様に成型、焼成を行い、シリカ−アルミナ粒子を得た。得られた担体中のシリカ含有量は７重量％であった。
【００３７】
（Ｂ）触媒の製造
モリブデン酸アンモニウム四水和物 １６.４ｇ、硝酸ニッケル六水和物 ９.８ｇを添加したクエン酸水溶液１００mlにアルミナ担体１００ｇを２５℃、４５分間浸漬し、金属成分担持担体を得た。
次いで担持担体を乾燥機を使用して１２０℃で３０分間乾燥した後、６００℃で１.５時間、キルンでか焼して触媒を完成させた。
製造した触媒中の各成分の量及び性状は下記の表２に示すとおりである。
【００３８】
〔比較例２〕
（Ａ）担体の製造
水道水を張ったタンクに、硫酸アルミニウム、アルミン酸ソーダ溶液を同時滴下し加混合を行った。混合時の温度は７０℃とし、滴下時pHを７.５とした後、最終pHを９.５とするまで更にアルミン酸ソーダを加えた。保持時間は７０分間である。
得られたアルミナゲルを比較例１と同様の成型、焼成を行い、アルミナ粒子を得た。
【００３９】
（Ｂ）触媒の製造
比較例２は、モリブデン酸アンモニウム四水和物 １６.４ｇ、硝酸ニッケル六水和物 ９.８ｇを添加したクエン酸水溶液１００mlにアルミナ担体１００ｇを２５℃、４５分間浸漬し、比較例１と同様の条件で乾燥並びに焼成を行い、金属成分担持担体を得た。
【００４０】
〔比較例３〕
（Ａ）担体の製造
水道水を張ったタンクに、硫酸アルミニウムを加えておき、硫酸アルミニウム、アルミン酸ソーダ溶液を同時滴下し、加混合を行った。混合時の温度は６５℃、混合時間は約６０分としアルミナゲルを得た。保持時間は実施例１と同じ７０分間とした。不純物除去後、比較例１と同様の成型、焼成を行いアルミナ粒子を得た。
【００４１】
（Ｂ）触媒の製造
比較例３は、モリブデン酸アンモニウム四水和物 １３.４ｇ、硝酸ニッケル六水和物 １１.２ｇをアンモニア水５０mlを加え溶解し、１００mlにアルミナ担体１００ｇを２５℃、４５分間浸漬し、金属成分担持担体を得た。次いで担持担体を乾燥機を使用して１２０℃で３０分間乾燥した後、６００℃で１.５時間キルンでか焼して触媒を完成させた。
製造した触媒中の各成分の量及び性状は下記の表２に示すとおりである。
【００４２】
〔比較例４〕
（Ａ）担体の製造
大きな細孔を有する担体を得るため次の方法で製造した。
比較例２(Ａ)で得られた担体を粉砕し、再度比較例２(Ａ)のアルミナゲルと混練後、実施例１と同様の成型、焼成を行い、所望の細孔径分布となるような触媒担体を得た。
【００４３】
（Ｂ）触媒の製造
比較例４は、モリブデン酸アンモニウム四水和物 １６.０ｇ、硝酸ニッケル六水和物 ９.５ｇを添加したクエン酸水溶液１００mlにアルミナ担体１００ｇを２５℃、４５分間浸漬し、比較例１と同様の条件で乾燥並びに焼成を行い、金属成分担持担体を得た。
【００４４】
【表２】
0004638610.tif 000003
【００４５】
〔II〕水素化処理
上記実施例１、比較例１〜４で製造した触媒それぞれについて水素化処理を行った。まず触媒を固定床に備えた反応装置に充填した。
表１に記載した性状の原料油を液相中、１６.０MPaで、全液空間速度（Liquid Hourly Space Velocity：LHSV）１.５hr-1及び平均温度４２７℃で、供給する水素と原料油の比（Ｈ2／Oil）を８００NL／Lとして固定床に導入し、生成油を得た。
生成油を捕集し分析して水素化によって脱離された硫黄（Sulfur）、金属（バナジウム＋ニッケル）及びアスファルテン（Asp.）量を算出し、下記計算式に基づいて比活性（Relative Volume Activity；RVA）を求め、表３に示した。
比活性は、比較例１の触媒の水素化脱硫（HDS）、水素化脱金属（HDM）、及び水素化脱アスファルテン（HDAsp.)の各指数である。
【００４６】
【数１】
0004638610.tif 000004
【００４７】
上記式中、ｋは反応速度定数
ｒは反応次数
ｘは原料油中の硫黄、金属又はアスファルテンの含量
ｙは生成油中の硫黄、金属又はアスファルテンの含量
なお、lnは自然対数の表記である。
【００４８】
【表３】
0004638610.tif 000005
【００４９】
表３に示すように、比較例１の性能を基準とすると、実施例１では脱金属、脱アスファルテン活性を高度に維持しつつ、運転中に問題となるセディメントの低減が達成されている。一方、比較例２、比較例３ではセディメント低減性能が十分でなく、比較例４では一定条件下で残油分解率、水素化脱硫性能が低く、製品油の品質に影響を及ぼすことが懸念される。
【００５０】
前述した性能評価試験で、反応条件、LHSVを変えることで減圧残油分解率を変え、セディメントの生成状況を調べた。図１に実施例１並びに比較例１〜４で製造されたそれぞれの触媒の減圧残油分解率（VR(538C+)転化率）とセディメント（IP375セディメント量）の生成との関係を図１に示した（各触媒について４サンプル）。実施例１の触媒は、分解率（転化率）２７％、３１％、３９％、４６％において生成セディメント量はそれぞれ０.０１重量％、０.０１重量％、０.０６重量％、０.１３重量％であり、比較例１〜４の触媒に比べて生成セディメント量の低減に優れていることが実証された。
【００５１】
表２及び図１から明らかなように、比較例１、比較例２、比較例３および比較例４の触媒の性能と比較して、本発明の実施例１では、高脱金属、高アスファルテン分解を高度に維持し、石油精製過程において問題となる減圧残油分解率の高い条件下でもセディメント生成量の低減を達成できることを示している。
【００５２】
【発明の効果】
以上述べたように、本発明はアルミナ担体を使用し、触媒物質として周期表第６Ａ族金属酸化物と第８族金属酸化物を担持させ、且つ特定の比表面積と細孔径分布を有する多孔質触媒とすることによって次のような効果を発揮する。
（１）硫黄、金属、アスファルテン等の夾雑物を多量に含有する重質の炭化水素油から、特に金属、アスファルテンを高度に除去することが出来る。
（２）経済的付加価値の高い軽質油、例えば５３８℃未満で沸騰する炭化水素油を効率的に生成できる。
（３）特に高分解運転時に発生し沈殿物として石油精製装置に支障をきたすセディメントの生成量を高度に低減することができる。
【図面の簡単な説明】
【図１】実施例１並びに比較例１〜４の触媒の減圧残油分解率とセディメントの生成量との関係を示すグラフである。
【図１】
0004638610.tif 000006